(57)【要約】【課題】嵩高軽量性、質感のあるソフトな風合い、高反発性、低ドレープ性、および表面が撥水性、裏面が吸汗速乾性に優れた多層構造織編物および繊維製品を提供する。【解決手段】表裏の地組織部と、表裏の地組織部を連結するつなぎ糸と、挿入糸とを含む多層構造織編物であって、表糸およびつなぎ糸が撥水性繊維で構成されている。【選択図】図４
2019127672.tif 000002
【特許請求の範囲】
【請求項１】
表裏の地組織部と、表裏の地組織部を連結するつなぎ糸と、挿入糸とを含む多層構造織編物であって、表糸およびつなぎ糸が撥水性繊維で構成されていることを特徴とする多層構造織編物。
【請求項２】
表糸および裏糸のうち少なくともどちらか一方の糸が、３０Ｔ／ｍ以下のトルクを有する、請求項１に記載の多層構造織編物。
【請求項３】
多層構造織編物が編物である、請求項１または請求項２に記載の多層構造織編物。
【請求項４】
前記表糸および裏糸のうち少なくともどちらか一方の糸が、Ｓ方向のトルクを有する仮撚捲縮加工糸ＡとＺ方向のトルクを有する仮撚捲縮加工糸Ｂとを含む複合糸である、請求項１〜３のいずれかに記載の多層構造織編物。
【請求項５】
前記表糸および裏糸のうち少なくともどちらか一方の糸が、交絡の個数１〜７０個／ｍでインターレース加工を施された交絡糸である、請求項１〜４のいずれかに記載の多層構造織編物。
【請求項６】
前記表糸および裏糸のうち少なくともどちらか一方の糸のトルクがノントルクである、請求項１〜５のいずれかに記載の多層構造織編物。
【請求項７】
前記表糸および裏糸のうち少なくともどちらか一方の糸において、単繊維繊度が０．００００２〜４．０ｄｔｅｘの範囲内である、請求項１〜６のいずれかに記載の多層構造織編物。
【請求項８】
前記表糸および裏糸のうち少なくともどちらか一方の糸において、総繊度が３３〜２２０ｄｔｅｘの範囲内である、請求項１〜７のいずれかに記載の多層構造織編物。
【請求項９】
前記表糸および裏糸のうち少なくともどちらか一方の糸がポリエステル繊維またはナイロン繊維からなる、請求項１〜８のいずれかに記載の多層構造織編物。
【請求項１０】
前記つなぎ糸が、表糸または裏糸に対し２／３以下の総繊度を有する、請求項１〜９のいずれかに記載の多層構造織編物。
【請求項１１】
前記挿入糸が、表糸または裏糸と同等、もしくは、より大きな総繊度を有し、かつ表糸または裏糸より小さなフィラメント数を有する、請求項１〜１０のいずれかに記載の多層構造織編物。
【請求項１２】
多層構造織編物の目付けが１５０〜５００ｇ／ｍ２の範囲内である、請求項１〜１１のいずれかに記載の多層構造織編物。
【請求項１３】
嵩高性が４．６ｃｍ３／ｇ以上である、請求項１〜１２のいずれかに記載の多層構造織編物。
【請求項１４】
表面または裏面において、平均摩擦係数ＭＩＵが０．２８以下である、請求項１〜１３のいずれかに記載の多層構造織編物。
【請求項１５】
圧縮剛性ＬＣが０．４５以上である、請求項１〜１４のいずれかに記載の多層構造織編物。
【請求項１６】
圧縮回復性ＲＣが４０以上である、請求項１〜１５のいずれかに記載の多層構造織編物。
【請求項１７】
曲げ剛性Ｂが０．２２以上である、請求項１〜１６のいずれかに記載の多層構造織編物。
【請求項１８】
乾燥速度が２０．０％以下である、請求項１〜１７のいずれかに記載の多層構造織編物。
【請求項１９】
前記撥水性繊維が、撥水性ポリエステル繊維、ポリプロピレン繊維、ポリエチレン繊維、およびポリ塩化ビニル繊維からなる群より選択される少なくとも１種である、請求項１〜１８のいずれかに記載の多層構造織編物。
【請求項２０】
前記撥水性ポリエステル繊維が、シリコーン系化合物、フッ素系化合物、炭化水素系化合物を共重合もしくはブレンドしてなるポリエステル繊維、またはフッ素系撥水剤、シリコーン系撥水剤、炭化水素系撥水剤を用いて撥水加工が施されたポリエステル繊維である、請求項１９に記載の多層構造織編物。
【請求項２１】
前記フッ素系撥水剤が、パーフルオロオクタン酸およびパーフルオロオクタンスルホン酸の濃度が０〜５ｎｇ／ｇのフッ素系撥水剤である、請求項２０に記載の多層構造織編物。
【請求項２２】
吸水加工が施されている、請求項１〜２１のいずれかに記載の多層構造織編物。
【請求項２３】
表面の撥水性が２級以上、裏面の吸水性が１０秒以下である、請求項１〜２２のいずれかに記載の多層構造織編物。
【請求項２４】
前記撥水性繊維の混率が３０〜７０％である、請求項１〜２３のいずれかに記載の多層構造織編物。
【請求項２５】
前記挿入糸が異型断面糸である、請求項１〜２４のいずれかに記載の多層構造織編物。
【請求項２６】
前記挿入糸が非撥水性繊維である、請求項１〜２５のいずれかに記載の多層構造織編物。
【請求項２７】
厚さが１．０〜１．８ｍｍの範囲である、請求項１〜２６のいずれかに記載の多層構造織編物。
【請求項２８】
裏糸に撥水性繊維を含む、請求項１〜２７のいずれかに記載の多層構造織編物。
【請求項２９】
請求項１〜２８いずれかに記載の多層構造織編物を用いてなる、衣料、裏地、芯地、靴下、腹巻、帽子、手袋、寝衣、布団側地、布団カバー、カーシート表皮材の群より選ばれるいずれかの繊維製品。
【発明の詳細な説明】
【技術分野】
【０００１】
本発明は、嵩高軽量性、質感のあるソフトな風合い、高反発性、低ドレープ性、および表面が撥水性、裏面が吸汗速乾性に優れた多層構造織編物および繊維製品に関する。
【背景技術】
【０００２】
従来、多層構造織編物としては、種々提案されている（例えば、特許文献１〜３）。
しかしながら、嵩高軽量性、質感のあるソフトな風合い、高反発性、低ドレープ性、および表面が撥水性、裏面が吸汗速乾性に優れた多層構造織編物はこれまであまり提案されていない。
【先行技術文献】
【特許文献】
【０００３】
【特許文献１】実開昭５９−８０４８５号公報
【特許文献２】特開２００９−２２８１４１号公報
【特許文献３】特開２０１０−１８０５１７号公報
【発明の概要】
【発明が解決しようとする課題】
【０００４】
本発明は上記の背景に鑑みなされたものであり、その目的は、嵩高軽量性、質感のあるソフトな風合い、高反発性、低ドレープ性、および表面が撥水性、裏面が吸汗速乾性に優れた多層構造織編物および繊維製品を提供することにある。
【課題を解決するための手段】
【０００５】
本発明者らは上記の課題を達成するため鋭意検討した結果、多層構造織編物において、用いる糸種や織編物組織を巧みに工夫することによって嵩高軽量性、質感のあるソフトな風合い、高反発性、低ドレープ性、および表面が撥水性、裏面が吸汗速乾性に優れた多層構造織編物が得られることを見出し、さらに鋭意検討を重ねることにより本発明を完成するに至った。
【０００６】
かくして、本発明によれば「表裏の地組織部と、表裏の地組織部を連結するつなぎ糸と、挿入糸とを含む多層構造織編物であって、表糸およびつなぎ糸が撥水性繊維で構成されていることを特徴とする多層構造織編物。」が提供される。
【０００７】
その際、前記表糸および裏糸のうち少なくともどちらか一方の糸が、３０Ｔ／ｍ以下のトルクを有することが好ましい。多層構造織編物が編物であることが好ましい。また、前記表糸および裏糸のうち少なくともどちらか一方の糸が、Ｓ方向のトルクを有する仮構造撚捲縮加工糸ＡとＺ方向のトルクを有する仮撚捲縮加工糸Ｂとを含む複合糸であることが好ましい。また、前記表糸および裏糸のうち少なくともどちらか一方の糸が、交絡の個数１〜７０個／ｍでインターレース加工を施された交絡糸であることが好ましい。また、前記表糸および裏糸のうち少なくともどちらか一方の糸のトルクがノントルクであることが好ましい。また、前記表糸および裏糸のうち少なくともどちらか一方の糸において、単繊維繊度が０．００００２〜４．０ｄｔｅｘの範囲内であることが好ましい。また、前記表糸および裏糸のうち少なくともどちらか一方の糸において、総繊度が３３〜２２０ｄｔｅｘの範囲内であることが好ましい。また、前記表糸および裏糸のうち少なくともどちらか一方の糸がポリエステル繊維またはナイロン繊維からなることが好ましい。また、前記つなぎ糸が、表糸または裏糸に対し２／３以下の総繊度を有することが好ましい。また、前記挿入糸が、表糸または裏糸と同等、もしくは、より大きな総繊度を有し、かつ表糸または裏糸より小さなフィラメント数を有することが好ましい。
【０００８】
本発明の多層構造織編物において、多層構造織編物の目付けが１５０〜５００ｇ／ｍ２の範囲内であることが好ましい。また、嵩高性が４．６ｃｍ３／ｇ以上であることが好ましい。また、表面または裏面において、平均摩擦係数ＭＩＵが０．２８以下であることが好ましい。また、圧縮剛性ＬＣが０．４５以上であることが好ましい。また、圧縮回復性ＲＣが４０以上であることが好ましい。また、曲げ剛性Ｂが０．２２以上であることが好ましい。また、乾燥速度が２０．０％以下であることが好ましい。また前記撥水性繊維が、撥水性ポリエステル繊維、ポリプロピレン繊維、ポリエチレン繊維、およびポリ塩化ビニル繊維からなる群より選択される少なくとも１種であることが好ましい。また、前記撥水性ポリエステル繊維が、シリコーン系化合物、フッ素系化合物、炭化水素系化合物を共重合もしくはブレンドしてなるポリエステル繊維、またはフッ素系撥水剤、シリコーン系撥水剤、炭化水素系撥水剤を用いて撥水加工が施されたポリエステル繊維であることが好ましい。また、前記フッ素系撥水剤が、パーフルオロオクタン酸およびパーフルオロオクタンスルホン酸の濃度が０〜５ｎｇ／ｇのフッ素系撥水剤であることが好ましい。また、表面の撥水性が２級以上、裏面の吸水性が１０秒以下であることが好ましい。また、前記撥水性繊維の混率が３０〜７０％であることが好ましい。また、前記挿入糸が異型断面糸であることが好ましい。また。前記挿入糸が非撥水性繊維であることが好ましい。また、多層構造織編物の厚さが１．０〜１．８ｍｍの範囲であることが好ましい。また、裏糸に撥水性繊維を含むことにより、べとつき感が少なくなり好ましい。
また、本発明によれば、前記の多層構造織編物を用いてなる、衣料、裏地、芯地、靴下、腹巻、帽子、手袋、寝衣、布団側地、布団カバー、カーシート表皮材の群より選ばれるいずれかの繊維製品が提供される。
【発明の効果】
【０００９】
本発明によれば、嵩高軽量性、質感のあるソフトな風合い、高反発性、低ドレープ性、および表面が撥水性、裏面が吸汗速乾性に優れた多層構造織編物および繊維製品が得られる。
【図面の簡単な説明】
【００１０】
【図１】実施例１で用いた編組織図である。
【図２】実施例２で用いた編組織図である。
【図３】比較例１、比較例２で用いた編組織図である。
【図４】本発明の多層構造織編物を模式的に示す図の一例である。
【発明を実施するための形態】
【００１１】
以下、本発明の実施の形態について詳細に説明する。本発明は、表裏の地組織部と、表裏の地組織部を連結するつなぎ糸と、挿入糸を含む多層構造織編物であって、表糸およびつなぎ糸が撥水性繊維（「撥水糸」ということもある。）で構成されている。図４に模式的に示す。
【００１２】
本発明において、外気側を表の地組織部とし、かかる表の地組織部に配される糸を表糸と称する。逆に、肌側を裏の地組織部とし、かかる裏の地組織部に配される糸を裏糸と称する。
【００１３】
前記表糸および裏糸のうち少なくともどちらか一方の糸が、３０Ｔ／ｍ以下のトルクを有することが好ましい。
ここで、前記表糸および裏糸のうち少なくともどちらか一方の糸が、Ｓ方向のトルクを有する仮撚捲縮加工糸ＡとＺ方向のトルクを有する仮撚捲縮加工糸Ｂとを含む複合糸であることが好ましい。
【００１４】
仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理することによりトルクを減らした、いわゆるｓｅｃｏｎｄ  ｈｅａｔｅｒ仮撚捲縮加工糸とがある。また、施撚の方向により、Ｓ方向のトルクを有する仮撚捲縮加工糸とＺ方向のトルクを有する仮撚捲縮加工糸とがある。本発明において、これらの仮撚捲縮加工糸を用いることができる。特に、Ｓ方向のトルクを有する仮撚捲縮加工糸とＺ方向のトルクを有する仮撚捲縮加工糸とで複合糸を構成すると、低トルクの複合糸が得られ好ましい。
【００１５】
前記の複合糸は例えば以下の方法により製造することができる。すなわち、糸条を第１ローラ、セット温度が９０〜２２０℃（より好ましくは１００〜１９０℃）の熱処理ヒータを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、ディスク式あるいはベルト式の摩擦式撚り掛け装置が糸掛けしやすく、糸切れも少なくて適当であるが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
【００１６】
かかる複合糸には、インターレース加工により交絡が付与されていることが好ましい。交絡（インターレース）の個数は、ソフトな風合いやストレッチ性を損なわないために１〜７０個／ｍの範囲内であることが好ましい。該個数が７０個／ｍよりも大きいとソフトな風合いやストレッチ性が損なわれるおそれがある。逆に、該個数が１個／ｍよりも小さいと複合糸の集束性が不十分となり、製編性や製織性が損なわれるおそれがある。なお、交絡処理（インターレース加工）は通常のインターレースノズルを用いて処理したものでよい。また、交絡の個数は以下の方法で測定する。すなわち、交絡糸を８．８２ｍＮ×表示テックス（０．１ｇ／ｄｅ）の荷重下で１ｍの長さをとり、除重後、室温で２４時放縮後の結節点の数を読み取り、個／ｍで表示する。
【００１７】
かくして得られた複合糸においてトルクは小さいほど好ましくノントルク（０Ｔ／ｍ）が最も好ましい。このようにノントルクとするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。
【００１８】
なお、前記複合糸において、互いに異なる２種以上（好ましくは２〜５種類、特に好ましくは２種類）の単繊維を含んでいてもよい。例えば、前記２種以上の単繊維が、繊維を構成する成分または単繊維横断面形状または単繊維繊度において互いに異なっていてもよい。
【００１９】
ここで、「成分が異なる」とは、異種ポリマーの組合せだけでなく、同種ポリマーで第３成分や添加物が異なる組合せも含む。例えば、ナイロンとポリエステル、カチオン可染性ポリエステルとカチオン不染性ポリエステル、ポリトリメチレンテレフタレートとポリエチレンテレフタレート、酸化チタンの含有量が異なるポリエステルの組合せ（例えば、ブライトポリエステルとフルダルポリエステルなど）などが例示される。
【００２０】
また、前記表糸および裏糸のうち少なくともどちらか一方の糸において、捲縮率が２％以上（より好ましくは１０〜３０％）であることが好ましい。
【００２１】
また、前記表糸および裏糸のうち少なくともどちらか一方の糸において、単繊維繊度が４ｄｔｅｘ以下（好ましくは０．００００２〜２．０ｄｔｅｘ、特に好ましくは０．１〜２．０ｄｔｅｘ）であることが好ましい。また、前記表糸および裏糸のうち少なくともどちらか一方の糸の総繊度としては３３〜２２０ｄｔｅｘの範囲内であることが好ましい。さらに、前記表糸および裏糸のうち少なくともどちらか一方の糸のフィラメント数としては５０〜３００本（より好ましくは１００〜３００本）の範囲内であることが好ましい。
【００２２】
また、前記表糸および裏糸のうち少なくともどちらか一方の糸の単繊維断面形状としては、通常の丸断面でもよいが、丸断面以外の異型断面形状であると軽量性および吸水性が向上し好ましい。かかる異型断面形状としては、三角、四角、十字、扁平、くびれ付扁平、Ｈ型、Ｗ型などが例示される。中空断面でもよい。特開２０１１−１２３６７号公報に記載されているような、中空であるコアー部と該コアー部の外表面から放射状に突出する６枚以上のフィン部とを有する中空多フィン型でもよい。
【００２３】
前記表糸および裏糸のうち少なくともどちらか一方の糸を構成する繊維としては特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００２４】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００２５】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００２６】
前記ポリエステルに紫外線吸収剤がポリエステル重量対比０．１重量％以上（好ましくは０．１〜５．０重量％）含まれていると、編地に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
【００２７】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００２８】
また、前記ポリエステルに艶消し剤（二酸化チタン）がポリエステル重量対比０．２重量％以上（好ましくは０．３〜２．０重量％）含まれていると、織編物に防透性が付加され好ましい。
【００２９】
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００３０】
本発明は、図１に示すような、表裏の地組織部と、表裏の地組織部を連結するつなぎ糸と、挿入糸を含む多層構造織編物であって、表糸およびつなぎ糸が撥水性繊維で構成されている。
【００３１】
かかる撥水性繊維の種類としては、撥水性ポリエステル繊維、ポリプロピレン繊維、ポリエチレン繊維、およびポリ塩化ビニル繊維などが好適であり、これらの繊維はいずれも優れた撥水性を有する。
【００３２】
ここで、撥水性ポリエステル繊維としては、シリコーン系化合物もしくはフッ素系化合物、炭化水素系化合物を共重合もしくはブレンドしてなるポリエステル繊維、シリコーン系、炭化水素系、フッ素系いずれかの撥水剤を用いて撥水加工が施されたポリエステル繊維であることが好ましい。その際、共重合もしくはブレンド量としてはポリエステル重量対比５〜２５ｗｔ％であることが好ましい。また、撥水加工が施されたポリエステル繊維において、撥水剤の含有量としては、加工前のポリエステル繊維重量対比０．４重量％以上（より好ましくは０．４〜１０重量％）であることが好ましい。
【００３３】
その際、前記のフッ素系撥水剤は、フッ素系Ｃ６撥水剤と称される、パーフルオロオクタン酸およびパーフルオロオクタンスルホン酸を合計した濃度が５ｎｇ／ｇ以下（好ましくは０ｎｇ／ｇ）のフッ素系撥水剤であることが好ましい。かかるフッ素系撥水剤としては、Ｎ−メチロール基を含有しないモノマーのみから構成されたパーフルオロアルキルアクリレート共重合体や市販されているものなどが例示される。市販されているものでは、旭硝子（株）製のフッ素系撥水撥油剤であるアサヒガードＥシリーズＡＧ−Ｅ０６１、住友スリーエム（株）製のスコッチガードＰＭ３６２２、ＰＭ４９０、ＰＭ９３０などが好ましく例示される。
【００３４】
なお、前記撥水性ポリエステル繊維を製造する方法としては特に限定されず公知の方法でよい。シリコーン系化合物もしくはフッ素系化合物を共重合もしくはブレンドしてなるポリエステル繊維の製造法としては、例えば、特開２０１０−１３８５０７号公報に記載された方法などが例示される。一方、撥水加工の方法としては、例えば、フッ素系撥水剤に必要に応じて制電剤、メラミン樹脂、触媒などを混合して得られた加工剤を、パッド法やスプレー法などによりポリエステル繊維に付与する方法が例示される。
【００３５】
ここで、繊維に撥水加工を施す方法としては布帛の段階で撥水加工を施すよりも繊維の段階で撥水加工を施すことが好ましい。繊維の段階で撥水加工を施した場合、布帛の段階で撥水加工を施した場合と比べて、単繊維が撥水剤で被覆されることにより、被覆総面積が大きくなり撥水性の耐久性が向上し好ましい。
本発明において、多層構造織編物は、織物でもよいが、編物が好ましい。
【００３６】
前記つなぎ糸において、単繊維繊度が４ｄｔｅｘ以下（好ましくは０．００００２〜２．０ｄｔｅｘ、特に好ましくは０．１〜２．０ｄｔｅｘ）であることが好ましい。また、つなぎ糸の総繊度としては６０ｄｔｅｘ以下（より好ましくは３０〜６０ｄｔｅｘであることが好ましい。特に、表裏の地組織部を構成する繊維より総繊度を小さくする（より好ましくは表糸の総繊度の２／３以下または裏糸の総繊度の２／３以下、特に好ましくは表糸の総繊度の２／３以下または裏糸の総繊度の２／３以下）と表裏の地組織部から飛び出すおそれがなく好ましい。さらに、つなぎ糸のフィラメント数としては１２〜３００本（より好ましくは１２〜１４４本）の範囲内であることが好ましい。
【００３７】
前記つなぎ糸の繊維種類としては、特に制限されず、前記のようなポリエステル繊維、アクリル繊維、ナイロン繊維、レーヨン繊維、アセテート繊維、さらには、綿、ウール、絹などの天然繊維やこれらを複合したものが使用可能である。
前記つなぎ糸は非捲縮糸でもよいが、ＤＴＹと称される仮撚捲縮加工糸などの捲縮繊維で構成されると、クッション性が向上し好ましい。
【００３８】
また、挿入糸において、単繊維繊度が４ｄｔｅｘ以下（好ましくは０．００００２〜２．０ｄｔｅｘ、特に好ましくは０．１〜２．０ｄｔｅｘ）であることが好ましい。また、挿入糸の総繊度としては３３〜２２０ｄｔｅｘの範囲内であることが好ましい。さらに、挿入糸のフィラメント数としては１０〜３００本（より好ましくは１２〜１５０本）の範囲内であることが好ましい。特に、前記挿入糸が、表糸または裏糸と同等、もしくは、より大きな総繊度を有し、かつ表糸または裏糸より小さなフィラメント数を有すると、吸水性が向上し好ましい。
【００３９】
前記挿入糸の繊維種類としては、特に制限されず、前記のようなポリエステル繊維、アクリル繊維、ナイロン繊維、レーヨン繊維、アセテート繊維、さらには、綿、ウール、絹などの天然繊維やこれらを複合したものが使用可能である。
【００４０】
前記挿入糸は非捲縮糸でもよいが、仮撚捲縮加工糸などの捲縮繊維で構成されると、クッション性が向上し好ましい。なかでも前記のような、３０Ｔ／ｍ以下のトルクを有することが好ましい。また単繊維断面形状としては、通常の丸断面でもよいが、丸断面以外の異型断面形状であると軽量性および吸水性が向上し好ましい。かかる異型断面形状としては、三角、四角、十字、扁平、くびれ付扁平、Ｈ型、Ｗ型、中空型、特開２０１１−１２３６７号公報に記載されているような、中空であるコアー部と該コアー部の外表面から放射状に突出する６枚以上のフィン部とを有する中空多フィン型などが例示される。
【００４１】
本発明の多層構造織編物は、前記表糸、裏糸、つなぎ糸、挿入糸を用いて、例えば、図１または図２に記載の編方図により製造することができる。
【００４２】
次いで、染色加工を施すことが好ましい。その際、前記染色加工の温度としては１００〜１４０℃（より好ましくは１１０〜１３５℃）、時間としてはトップ温度のキープ時間が５〜４０分の範囲内であることが好ましい。染色加工が施された編地には、乾熱ファイナルセットを施すことが好ましい。その際、乾熱ファイナルセットの温度としては１２０〜２００℃（より好ましくは１４０〜１８０℃）、時間としては１〜３分の範囲内であることが好ましい。
【００４３】
また、本発明の織編物において、吸水加工（親水化剤の付与、吸汗加工ともいう。）が施されていることが好ましい。編地に吸水加工を施すことにより、吸水性が向上する。かかる吸水加工としては、例えば、ポリエチレングリコールジアクリレートやその誘導体、または、ポリエチレンテレフタレート−ポリエチレングリコール共重合体などの親水化剤（吸水加工剤）を編地に、編地重量に対して０．２５〜０．５０重量％付着させることなどが好ましく例示される。吸水加工の方法としては、例えば染色加工時に染液に吸水加工剤を混合する浴中加工法や、乾熱ファイナルセット前に、織編物を吸水加工液中にデイッピングしマングルで絞る方法、グラビヤコーテング法、スクリーンプリント法といった塗布による加工方法等が例示される。
【００４４】
さらには、常法の起毛加工、紫外線遮蔽あるいは抗菌剤、消臭剤、防虫剤、蓄光剤、再帰反射剤、マイナスイオン発生剤等の機能を付与する各種加工を付加適用してもよい。
【００４５】
かくして得られた多層構造織編物において、目付けが１５０〜５００ｇ／ｍ２の範囲内であることが好ましい（より好ましくは１５０〜４００ｇ／ｍ２）。該目付けが１５０ｇ／ｍ２より小さいとクッション性が低下するおそれがある。逆に該目付けが５００ｇ／ｍ２より大きいと軽量性が損なわれるおそれがある。
【００４６】
本発明の多層構造織編物は、前記の構成により、表面摩擦・織編物表面の凹凸を極限まで小さくすることにより特有の風合いを実現し、高反発（クッション性）で高い回復性・張りのある低ドレープ性を有し、肉厚ながら軽量性を兼ね備えており、織編物表面と中間層との密度差による毛細管現象により優れた吸汗速乾性を有し、様々な機能を付与することが可能となる。さらには、抗スナッギング性にも優れる。
【００４７】
その際、嵩高性が４．６ｃｍ３／ｇ以上（より好ましくは４．６〜６．０ｃｍ３／ｇ）であることが好ましい。また、表面または裏面において、平均摩擦係数ＭＩＵが０．２８以下（より好ましくは０．２０〜０．２８）であることが好ましい。ここで、平均摩擦係数ＭＩＵは、測定機器ＫＥＳ−ＦＢ４−Ａ表面試験機で測定する。平均摩擦係数ＭＩＵは大きいほど滑り難い。
【００４８】
また、圧縮剛性ＬＣが０．４５以上（より好ましくは０．４５〜０．８０）であることが好ましい。また、圧縮回復性ＲＣが４０以上（より好ましくは４０〜８０）であることが好ましい。また、曲げ剛性Ｂが０．２２以上（より好ましくは０．２２〜０．４０）であることが好ましい。ここで、圧縮剛性ＬＣと圧縮回復性ＲＣは、測定機器ＫＥＳ−ＦＢ３−ＡＵＴＯ−Ａ圧縮試験機で測定する。圧縮剛性ＬＣは１に近いほど圧縮硬い。圧縮回復性ＲＣは１００に近いほど回復性がよい。曲げ剛性Ｂは、測定機器ＫＥＳ−ＦＢ２−ＡＵＴＯ−Ａ純曲げ試験機で測定する。曲げ剛性Ｂは大きいほど曲げが硬い。
【００４９】
また、乾燥速度が２０％以下（より好ましくは０〜６．０％）であることが好ましい。ここで、乾燥速度は以下の方法で測定する。すなわち、水０．０４ｇを滴下し３０分後の水分率を測定する（基準２０％以下）。水分率が小さい方が良い（早く水分が蒸発して乾く）。
【００５０】
また、表面において、ＪＩＳ  Ｌ１０９２  スプレー試験法により撥水度を測定して２級以上の撥水性を有することが好ましい。また、２０℃×６５％ＲＨ下の雰囲気中で試料に約０．６ｇの水を滴下させ、各時間の質量を測定し、拡散性残留水分率を算出して、残留水分率が１０％以下になった時の時間を測定して４５分以下であることが好ましい。
残留水分率（％）＝各時間の水分量（ｇ）／滴下（裏面）直後の水分量（ｇ）×１００
また、裏面において、ＪＩＳ  Ｌ１０９６  ６．２６吸水速度Ａ法（滴下法）により測定して１０秒以下（より好ましくは１〜１０秒）の吸水性（吸汗性）を有することが好ましい。
【００５１】
次に、本発明の衣料は、前記の多層構造織編物を用いてなる衣料である。かかる衣料は前記の多層構造織編物を用いているので、特有の風合いを実現し、高反発（クッション性）で高い回復性・張りのある低ドレープ性を有し、肉厚ながら軽量性を兼ね備えており、織編物表面と中間層との密度差による毛細管現象により優れた吸汗速乾性を有し、様々な機能を付与することが可能となる。さらには、抗スナッギング性にも優れる。
【実施例】
【００５２】
以下、実施例をあげて本発明を詳細に説明するが、本発明はこれらによって何ら限定されるものではない。なお、実施例中の各物性は下記の方法により測定したものである。
（１）トルク
試料（捲縮糸）約７０ｃｍを横に張り、中央部に０．１８ｍＮ×表示テックス（２ｍｇ／ｄｅ）の初荷重を吊るした後、両端を引揃える。糸は残留トルクにより回転しはじめるが初荷重が静止するまでそのままの状態で持ち、撚糸を得る。こうして得た撚糸を１７．６４ｍＮ×表示テックス（０．２ｇ／ｄｅ）の荷重下で２５ｃｍ長の撚数を検撚器で測定する。得られた撚数（Ｔ／２５ｃｍ）を４倍にしてトルク（Ｔ／ｍ）とする。
（２）捲縮率
供試糸条を、周長が１．１２５ｍの検尺機のまわりに巻きつけて、乾繊度が３３３３ｄｔｅｘのかせを調製した。前記かせを、スケール板の吊り釘に懸垂して、その下部分に６ｇの初荷重を付加し、さらに６００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
（３）目付け
ＪＩＳＬ１０１８−１９９０  ６．４により測定する。
（４）厚さ
ＪＩＳＬ１０１８−１９９０  ６．５により測定する。
（５）吸水性（吸汗性）
ＪＩＳ  Ｌ１０９６−１９９０  ６．２６吸水速度Ａ法（滴下法）により測定する。
（６）撥水性
ＪＩＳ  Ｌ１０９２−２００９  ７．２  スプレー試験法により撥水度（級）を測定する。
【００５３】
［実施例１］
ポリエチレンテレフタレート（艶消し剤の含有率０．３重量％）を用いて通常の紡糸装置から２８０℃で溶融紡糸し、２８００ｍ／分の速度で引取り、延伸することなく巻取り、半延伸されたポリエステル糸条９０ｄｔｅｘ／７２ｆｉｌ（単繊維の断面形状：丸断面）を得た。
【００５４】
次いで、該ポリエステル糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。
【００５５】
また、前記ポリエステル糸条を用いて延伸倍率１．６倍、仮撚数２５００Ｔ／ｍ（Ｚ方向）、ヒーター温度１８０℃、糸速３５０ｍ／分の条件で同時延伸仮撚捲縮加工を行った。
【００５６】
次いで、これらＳ方向のトルクを有する仮撚捲縮加工糸とＺ方向のトルクを有する仮撚捲縮加工糸とを合糸して空気交絡処理を行い、複合糸（１１０ｄｔｅｘ／１４４ｆｉｌ、捲縮率１５％、トルク０Ｔ／ｍ）を得た。その際、空気交絡処理は、インターレースノズルを用いたインターレース加工であり、オーバーフィード率１．０％、圧空圧０．３ＭＰａ（３ｋｇｆ／ｃｍ２）で５０個／ｍの交絡を付与した。次いで得られた複合糸にシリコーン系化合物を共重合させて撥水加工したもの（捲縮率８％）を表糸、撥水加工していないものを裏糸とした。
【００５７】
また、つなぎ糸（結節糸）として、表糸および裏糸と同じ糸加工の複合糸（６６ｄｔｅｘ／７２ｆｉｌ、捲縮率２８％、トルク０Ｔ／ｍ）に表糸と同じ方法で撥水加工した糸（捲縮率１０％）を用意した。
【００５８】
また、挿入糸して、表糸および裏糸と同じ糸加工の複合糸（１１０ｄｔｅｘ／７２ｆｉｌ、捲縮率２９％、トルク０Ｔ／ｍ）を用意した。
【００５９】
次いで、丸編機（２２ゲージ、ダブル編機）を使用し、図１に記載の編方図に従い、両側結節挿入組織を有する編物を製編した後、通常の染色仕上げ加工を行い、ファイナルセット工程で吸水加工を施した。なお、かかる吸水加工としては、親水化剤（ポリエチレンテレフタレート−ポリエチレングリコール共重合体）を編物に編物重量に対して０．３０重量％付着させた。評価結果を表１に示す。
【００６０】
次いで、該編物を用いて衣料を得たところ、嵩高軽量性、質感のあるソフトな風合い、高反発性、低ドレープ性、および表面が撥水性、裏面が吸汗速乾性に優れるものであった。
【００６１】
［比較例１］
表糸として、実施例１と同じ複合糸にフッ素系Ｃ６撥水剤で撥水加工したもの（捲縮率８％）、裏糸として、実施例１と同じ糸を用意した。
【００６２】
また、つなぎ糸として、仮撚捲縮加工糸（５６ｄｔｅｘ／３６ｆｉｌ、捲縮率２８％、３０Ｔ／ｍ超のトルクを有する。）を用意した。
【００６３】
次いで、丸編機（２２ゲージ、ダブル編機）を使用し、図３に記載の両側結節組織を有する編物を製編した後、通常の染色仕上げ加工を行い、ファイナルセット工程で吸水加工を施した。なお、かかる吸水加工としては、親水化剤（ポリエチレンテレフタレート−ポリエチレングリコール共重合体）を編物に編物重量に対して０．３０重量％付着させた。評価結果を表１に示す。
【００６４】
［実施例２］
実施例１と同じ糸加工で複合糸（６６ｄｔｅｘ／７２ｆｉｌ、捲縮率２８％、トルク０Ｔ／ｍ）を得て、得られた複合糸に実施例１の表糸と同じ方法で撥水加工したもの（捲縮率１０％）を表糸、撥水加工していないものを裏糸として用意した。
【００６５】
また、つなぎ糸として、表糸と同じ方法で撥水加工した仮撚捲縮加工糸（３３ｄｔｅｘ／３６ｆｉｌ、捲縮率７％、３０Ｔ／ｍ超のトルクを有する。）を用意した。
【００６６】
また、挿入糸して、実施例１と同じ糸加工で得られた複合糸（６６ｄｔｅｘ／４８ｆｉｌ、捲縮率２５％、トルク０Ｔ／ｍ）を用意した。
【００６７】
次いで、丸編機（２８ゲージ、ダブル編機）を使用し、図２に記載の編方図に従い、両側結節挿入組織を有する編物を製編した後、通常の染色仕上げ加工を行い、ファイナルセット工程で吸水加工を施した。なお、かかる吸水加工としては、親水化剤（ポリエチレンテレフタレート−ポリエチレングリコール共重合体）を編物に編物重量に対して０．３０重量％付着させた。評価結果を表１に示す。
【００６８】
［比較例２］
表糸として、実施例２と同じ複合糸にフッ素系Ｃ６撥水剤で撥水加工したもの（捲縮率１０％）、つなぎ糸として、実施例２と同じ複合糸に表糸と同じ方法で撥水加工したもの（捲縮率７％）、裏糸として実施例２と同じ糸を用意した。
【００６９】
次いで、丸編機（２８ゲージ、ダブル編機）を使用し、図３に記載の両側結節組織を有する編物を製編した後、通常の染色仕上げ加工を行い、ファイナルセット工程で吸水加工を施した。なお、かかる吸水加工としては、親水化剤（ポリエチレンテレフタレート−ポリエチレングリコール共重合体）を編物に編物重量に対して０．３０重量％付着させた。評価結果を表１に示す。
【００７０】
【表１】
2019127672.tif 000003
【産業上の利用可能性】
【００７１】
本発明によれば、嵩高軽量性、質感のあるソフトな風合い、高反発性、低ドレープ性、および表面が撥水性、裏面が吸汗速乾性に優れた多層構造織編物および繊維製品が提供され、その工業的価値は極めて大である。
【符号の説明】
【００７２】
１：表側地組織部
２：裏側地組織部
３：つなぎ糸
４：挿入糸
【図１】
2019127672.tif 000004
【図２】
2019127672.tif 000005
【図３】
2019127672.tif 000006
【図４】
2019127672.tif 000007